(57)【要約】      （修正有）【課題】エチレン系樹脂フィルムを基材とする農業用フィルムにおいて、防曇性、その持続性、及びフィルム外観に優れる農業用エチレン系樹脂フィルムを提供する。【解決手段】以下の農業用フィルム基材（Ａ−１）の表面、又は（Ａ−２）の最外層の表面に、防曇層（Ｂ）が形成されてなる農業用エチレン系樹脂フィルム。（Ａ−１）エチレン系樹脂が、アイソタクチックブロックを含むステレオブロック構造を有するオレフィン系重合体の不飽和カルボン酸又はその誘導体変性オレフィン系重合体を含有するエチレン系樹脂単層フィルム基材。（Ａ−２）最外層におけるエチレン系樹脂が、アイソタクチックブロックを含むステレオブロック構造を有するオレフィン系重合体の不飽和カルボン酸又はその誘導体変性オレフィン系重合体を含有する多層フィルム基材。（Ｂ）親水性無機コロイド物質を含有する防曇剤溶液を塗布し、乾燥させて形成された防曇層。【選択図】なし【特許請求の範囲】
【請求項１】
以下の農業用フィルム基材（Ａ−１）の表面、又は（Ａ−２）の最外層の表面に、下記の防曇層（Ｂ）が形成されてなることを特徴とする農業用エチレン系樹脂フィルム。
（Ａ−１）エチレン系樹脂の単層フィルムであって、エチレン系樹脂が、該樹脂１００重量部に対して、アイソタクチックブロックを含むステレオブロック構造を有するオレフィン系重合体を不飽和カルボン酸又はその誘導体の存在下でグラフト反応条件に付して変性された変性オレフィン系重合体０．１〜１０重量部を含有するエチレン系樹脂単層フィルム基材
（Ａ−２）エチレン系樹脂の多層フィルムであって、最外層におけるエチレン系樹脂が、該樹脂１００重量部に対して、アイソタクチックブロックを含むステレオブロック構造を有するオレフィン系重合体を不飽和カルボン酸又はその誘導体の存在下でグラフト反応条件に付して変性された変性オレフィン系重合体０．１〜１０重量部を含有する多層フィルム基材
（Ｂ）親水性無機コロイド物質を含有する防曇剤溶液を塗布し、乾燥させて形成された防曇層
【請求項２】
農業用フィルム基材（Ａ−１）におけるエチレン系樹脂、又は（Ａ−２）の最外層におけるエチレン系樹脂が含有する変性オレフィン系重合体のオレフィン系重合体が、プロピレン系重合体である請求項１に記載の農業用エチレン系樹脂フィルム。
【請求項３】
プロピレン系重合体が、１３Ｃ−ＮＭＲによって頭−尾結合からなるプロピレン単位連鎖部のメチル基の炭素原子に由来するピークを観測したとき、ｍｍｍｍで表されるペンタッドに帰属するピークトップのケミカルシフト２１．８ｐｐｍのピーク面積（Ｓ１  ）の、ケミカルシフト１９．８〜２２．２ｐｐｍに現れるピークの総面積（Ｓ）に対する比（Ｓ１  ／Ｓ）が０．１〜０．６であり、且つ、該ピーク面積（Ｓ１  ）とｍｍｍｒで表されるペンタッドに帰属するピークトップのケミカルシフト２１．５〜２１．７ｐｐｍのピーク面積（Ｓ２  ）とが、５＜４＋２Ｓ１  ／Ｓ２  ＜２５の関係を有するものである請求項２に記載の農業用エチレン系樹脂フィルム。
【請求項４】
防曇層（Ｂ）を形成する、親水性無機コロイド物質を含有する防曇剤溶液が、更に、親水性有機高分子物質を含有する請求項１乃至３のいずれかに記載の農業用エチレン系樹脂フィルム。
【請求項５】
親水性有機高分子物質が、水酸基含有（メタ）アクリレートに由来する構成繰返し単位と（メタ）アクリル酸に由来する構成繰返し単位とを含む共重合体である請求項４に記載の農業用エチレン系樹脂フィルム。
【発明の詳細な説明】
【０００１】
【発明の属する技術分野】
本発明は、農業用エチレン系樹脂フィルムに関し、更に詳しくは、防曇性及びその持続性に優れると共に、フィルム外観にも優れた農業用エチレン系樹脂フィルムに関する。
【０００２】
【従来の技術】
従来より、農業用ハウスやトンネル等におけるフィルム基材としては、軟質ポリ塩化ビニルフィルムと共に、ポリエチレン、エチレン−酢酸ビニル共重合体等のエチレン系樹脂フィルムが用いられている。一方、これらフィルムにおいては、ハウスやトンネル等の内部で地面や作物から蒸散した水蒸気がフィルム内面で結露して水滴として付着し、それが入射太陽光を減少させるとか、その水滴が落下して作物を傷める等の問題があり、これに対して、界面活性剤等をフィルム基材に配合する方法、界面活性剤や親水性高分子等をフィルム内面に塗布する方法、或いは、フィルム内面に親水性無機コロイド物質を含有する防曇剤溶液を塗布し、乾燥させて防曇層を形成する方法等が試みられてきた。
【０００３】
それらの中で、親水性無機コロイド物質を含有する防曇剤溶液により防曇層を形成する方法は、防曇性及びその持続性の面から比較的優れた方法であるものの、軟質ポリ塩化ビニルフィルムに比べ極性の低いエチレン系樹脂フィルムにおいては、その防曇層の接着力が低く、付着した水滴等により徐々に剥離し、更には流出されて防曇効果が失われることとなる、持続性が劣るという問題があり、それに対しては、フィルム基材表面をコロナ放電処理し、その処理面に防曇層を形成することにより、フィルム基材と防曇層との接着性を強化する方法が主として採られているものの、市場の要求を満足させるには到ってはいない。
【０００４】
一方、エチレン系樹脂フィルム基材と前記防曇層との接着性を改良すべく、例えば、ビニルトリメトキシシラン等の不飽和シラン化合物で変性したエチレン系樹脂をフィルム基材に用いる方法（例えば、特許文献１等参照。）、及び、グリシジルメタクリレート等のグリシジル基含有化合物で変性したエチレン系樹脂をフィルム基材に用いる方法（例えば、特許文献２等参照。）等も提案されているものの、これらの方法は、フィルム基材の透明性が損なわれるとか、フィルム基材にブツ等が発生し易くなる等のフィルム外観の悪化の問題を伴うものであって、フィルム基材の外観を低下させることなく、防曇性における更なる持続性の改良が強く求められているのが現状である。
【０００５】
【特許文献１】
特開平７−１６４６０７号公報。
【特許文献２】
特開平８−２２５６７１号公報。
【０００６】
【発明が解決しようとする課題】
本発明は、前述の従来技術に鑑みてなされたもので、従って、本発明は、エチレン系樹脂フィルムを基材とする農業用フィルムにおいて、親水性無機コロイド物質を含有する防曇剤溶液の塗布、乾燥により形成された防曇層のエチレン系樹脂フィルム基材に対する接着性を、フィルム外観を低下させることなく改良し、防曇性、その持続性、及びフィルム外観に優れる農業用エチレン系樹脂フィルムを提供することを目的とする。
【０００７】
【課題を解決するための手段】
本発明者は、前記課題を解決すべく鋭意検討した結果、農業用フィルム基材を構成するエチレン系樹脂に特定の変性オレフィン系重合体を含有させることにより、前記目的を達成できることを見い出し本発明に到達したもので、即ち、本発明は、以下の農業用フィルム基材（Ａ−１）の表面、又は（Ａ−２）の最外層の表面に、下記の防曇層（Ｂ）が形成されてなる農業用エチレン系樹脂フィルム、を要旨とする。
【０００８】
（Ａ−１）エチレン系樹脂の単層フィルムであって、エチレン系樹脂が、該樹脂１００重量部に対して、アイソタクチックブロックを含むステレオブロック構造を有するオレフィン系重合体を不飽和カルボン酸又はその誘導体の存在下でグラフト反応条件に付して変性された変性オレフィン系重合体０．１〜１０重量部を含有するエチレン系樹脂単層フィルム基材
（Ａ−２）エチレン系樹脂の多層フィルムであって、最外層におけるエチレン系樹脂が、該樹脂１００重量部に対して、アイソタクチックブロックを含むステレオブロック構造を有するオレフィン系重合体を不飽和カルボン酸又はその誘導体の存在下でグラフト反応条件に付して変性された変性オレフィン系重合体０．１〜１０重量部を含有する多層フィルム基材
（Ｂ）親水性無機コロイド物質を含有する防曇剤溶液を塗布し、乾燥させて形成された防曇層
【０００９】
【発明の実施の形態】
本発明の農業用エチレン系樹脂フィルムを構成する農業用フィルム基材（Ａ−１）又は（Ａ−２）としてのエチレン系樹脂フィルムのエチレン系樹脂としては、エチレンの単独重合体、エチレンと、プロピレン、１−ブテン、３−メチル−１−ブテン、１−ペンテン、４−メチル−１−ペンテン、４，４−ジメチル−１−ペンテン、１−ヘキセン、４−メチル−１−ヘキセン、１−ヘプテン、１−オクテン、１−デセン、１−ドデセン、１−テトラデセン、１−オクタデセン等の炭素数３〜１８程度の他のα−オレフィンとの共重合体、及び、エチレンと、酢酸ビニル、（メタ）アクリル酸〔尚、本発明において、「（メタ）アクリル」とは、「アクリル」又は／及び「メタクリル」を意味するものとする。〕、（メタ）アクリル酸エステル等のビニル化合物との共重合体等が挙げられ、具体的には、例えば、分岐状低密度ポリエチレン、直鎖状高密度ポリエチレン等のエチレン単独重合体、エチレン−プロピレン共重合体、エチレン−１−ブテン共重合体、エチレン−プロピレン−１−ブテン共重合体、エチレン−４−メチル−１−ペンテン共重合体、エチレン−１−ヘキセン共重合体、エチレン−１−ヘプテン共重合体、エチレン−１−オクテン共重合体等の直鎖状低・中・高密度エチレン−α−オレフィン共重合体、エチレン−酢酸ビニル共重合体、エチレン−（メタ）アクリル酸共重合体、エチレン−（メタ）アクリル酸メチル共重合体、エチレン−（メタ）アクリル酸エチル共重合体、エチレン−（メタ）アクリル酸−（メタ）アクリル酸メチル共重合体等が挙げられる。これらの中で、本発明においては、分岐状低密度ポリエチレン、直鎖状低密度エチレン−α−オレフィン共重合体、及びエチレン−酢酸ビニル共重合体等が好ましい。
【００１０】
又、それらのエチレン系樹脂からなるフィルム基材は、単層からなっても多層からなってもよく、その厚みは２０〜２００μｍ程度であるのが好ましい。又、そのエチレン系樹脂は、農業用フィルムとしての保温性を付与することを目的として、波長５〜５０μｍの赤外線領域に吸収能を有する無機質微粒子を含有しているのが好ましい。
【００１１】
その無機質微粒子としては、例えば、珪素原子−酸素原子結合、又は／及び、アルミニウム原子−酸素原子結合を有する化合物、具体的には、例えば、シリカ、アルミナ等の酸化物、並びに、珪酸マグネシウム、珪酸カルシウム、珪酸アルミニウム等の、シリカと金属酸化物とからなる珪酸塩類、アルミノ珪酸ナトリウム、アルミノ珪酸カリウム、アルミノ珪酸カルシウム等の、アルミナとシリカと金属酸化物とからなるアルミノ珪酸塩類、アルミン酸ナトリウム、アルミン酸カリウム、アルミン酸カルシウム等の、アルミナと金属酸化物とからなるアルミン酸塩類、及び下記一般式で表されるハイドロタルサイト類等が挙げられる。
【００１２】
〔Ｍ２＋１−ｘ  Ａｌｘ  （ＯＨ）２  Ａｎ−ｘ／ｎ  ・ｍＨ２  Ｏ〕
〔式中、ＭはＭｇ、Ｃａ、及びＺｎよりなる群から選択された２価金属イオンを、Ａｎ−はｎ価のアニオンを、それぞれ示し、ｘは０＜ｘ＜０．５の数、ｍは０≦ｍ≦２の数である。〕
【００１３】
前記式において、Ａｎ−で示されるｎ価のアニオンとしては、具体的には、例えば、Ｃｌ−  、Ｂｒ−  、Ｉ−  、ＣｌＯ４  −  、ＮＯ３２−  、ＳＯ４２−  、ＣＯ３２−  、ＳｉＯ３２−  、ＨＰＯ３２−  、ＰＯ４３−  等が挙げられ、このハイドロタルサイト類としては、具体的には、例えば、天然ハイドロタルサイト〔Ｍｇ０．７５Ａｌ０．２５（ＯＨ）２  （ＣＯ３  ）０．１２５  ・０．５Ｈ２  Ｏ〕、合成ハイドロタルサイト〔Ｍｇ０．６９Ａｌ０．３１（ＯＨ）２  （ＣＯ３  ）０．１５５  ・０．５４Ｈ２  Ｏ〕等が挙げられる。
【００１４】
以上の無機質微粒子の中で、本発明においては、シリカ、アルミナ、並びに、アルミノ珪酸塩類、及びハイドロタルサイト類が好ましく、ハイドロタルサイト類が特に好ましい。
【００１５】
又、エチレン系樹脂フィルムにおけるエチレン系樹脂中の前記無機質微粒子の含有量は、前記エチレン系樹脂１００重量部に対して、前記無機質微粒子０．５〜５０重量部であるのが好ましい。無機質微粒子の含有量が前記範囲未満では、フィルム基材としての保温性が不十分となり、一方、前記範囲超過では、フィルム基材としての機械的強度や、透明性等の外観を損なう傾向となる。尚、エチレン系樹脂中には、更に、酸化防止剤、光安定剤、紫外線吸収剤、顔料等が含有されていてもよい。
【００１６】
そして、本発明においては、前記エチレン系樹脂の単層フィルムからなる農業用フィルム基材（Ａ−１）におけるエチレン系樹脂、又は、前記エチレン系樹脂の多層フィルムからなる農業用フィルム基材（Ａ−２）の最外層におけるエチレン系樹脂が、アイソタクチックブロックを含むステレオブロック構造を有するオレフィン系重合体を不飽和カルボン酸又はその誘導体の存在下でグラフト反応条件に付して変性された変性オレフィン系重合体を含有することを特徴とする。
【００１７】
ここで、変性オレフィン系重合体の前駆体としてのオレフィン系重合体は、アイソタクチックブロックを含むステレオブロック構造を有するものであることが必須であり、それ以外のオレフィン系重合体では、変性オレフィン系重合体として前記エチレン系樹脂に含有させたときに、農業用フィルム基材（Ａ−１）又は（Ａ−２）の透明性を低下させる等、フィルム外観を損なうこととなる。
【００１８】
そのアイソタクチックブロックを含むステレオブロック構造を有するオレフィン系重合体としては、アイソタクチックブロックを含むステレオブロック構造を有する限り特に限定されるものではないが、例えば、プロピレンの単独重合体、及びプロピレンと少量の他のα−オレフィン等との共重合体等のプロピレン系重合体、１−ブテンの単独重合体、及び１−ブテンと少量の他のα−オレフィン等との共重合体等の１−ブテン系重合体、４−メチル−１−ペンテンの単独重合体、及び４−メチル−１−ペンテンと少量の他のα−オレフィン等との共重合体等の４−メチル−１−ペンテン系重合体等が挙げられ、中で、プロピレン系重合体であるのが好ましく、プロピレンの単独重合体であるのが特に好ましい。
【００１９】
又、そのプロピレン系重合体としては、ゲルパーミエーションクロマトグラフィーにて測定した重量平均分子量（Ｍｗ  ）が１，０００〜３００，０００であるのが好ましい。重量平均分子量（Ｍｗ  ）が前記範囲外では、変性オレフィン系重合体として前記エチレン系樹脂に含有させたときに、農業用フィルム基材（Ａ−１）又は（Ａ−２）と後述する防曇層（Ｂ）との接着性が劣って、防曇性に持続性を付与することが困難な傾向となる。又、その重量平均分子量（Ｍｗ  ）の数平均分子量（Ｍｎ  ）に対する比（Ｍｗ  ／Ｍｎ  ）は５以下であるのが好ましい。
【００２０】
更に、そのプロピレン系重合体としては、１３Ｃ−ＮＭＲによって頭−尾結合からなるプロピレン単位連鎖部のメチル基の炭素原子に由来するピークを観測したとき、Ｄ−Ｄ結合のメソダイアッドを「ｍ」、Ｄ−Ｌ結合のラセミダイアッドを「ｒ」としたときの、「ｍｍｍｍ」で表されるペンタッドに帰属するピークトップのケミカルシフト２１．８ｐｐｍのピーク面積（Ｓ１  ）の、ケミカルシフト１９．８〜２２．２ｐｐｍに現れるピークの総面積（Ｓ）に対する比（Ｓ１  ／Ｓ）が０．１〜０．６であるのが好ましく、０．２〜０．５であるのが特に好ましい。この比（Ｓ１  ／Ｓ）が前記範囲未満では、結晶性が低すぎ、変性オレフィン系重合体として前記エチレン系樹脂に含有させたときに、農業用フィルム基材（Ａ−１）又は（Ａ−２）にべたつきが生じたり機械的強度が劣る傾向となり、一方、前記範囲超過では、結晶性が高すぎ、透明性を低下させる等、フィルム外観を損なう傾向となる。
【００２１】
更に、そのプロピレン系重合体としては、前記ピーク面積（Ｓ１  ）と「ｍｍｍｒ」で表されるペンタッドに帰属するピークトップのケミカルシフト２１．５〜２１．７ｐｐｍのピーク面積（Ｓ２  ）とが、５＜４＋２Ｓ１  ／Ｓ２  の関係を有するのが好ましく、４＋２Ｓ１  ／Ｓ２  ＜２５の関係を有するのが更に好ましく、７＜４＋２Ｓ１  ／Ｓ２  ＜１０の関係を有するのが特に好ましい。
【００２２】
本発明におけるこの「４＋２Ｓ１  ／Ｓ２  」は、特表平９−５１０７４５号公報に記載されように、下記式、
アイソタクチックブロックインデックス（ＢＩ）＝４＋２〔ｍｍｍｍ〕／〔ｍｍｍｒ〕
（尚、ここで、〔ｍｍｍｍ〕は、「ｍｍｍｍ」で表されるペンタッドの含有率、〔ｍｍｍｒ〕は、「ｍｍｍｒ」で表されるペンタッドの含有率であり、完全なアタクチックポリプロピレンの場合、ＢＩ＝５である。）
で表されるアイソタクチックブロックインデックス（ＢＩ）が４個以上のプロピレン単位を有するアイソタクチックブロックの平均連鎖長を意味するのと同様に、このアイソタクチックブロックインデックス（ＢＩ）と概ね対応しており、５＜４＋２Ｓ１  ／Ｓ２  の関係は、アタクチックポリプロピレンとは異なり結晶化可能なアイソタクチックブロックを有することを意味し、一方、４＋２Ｓ１  ／Ｓ２  ＜２５の関係は、アイソタクチックブロック以外に、非結晶性となる立体規則性の乱れたブロックが共存することを意味する。
【００２３】
以上の如き特性を有するプロピレン系重合体は、シングルサイト触媒によって製造することができる。一般にシングルサイト触媒は、リガンドのデザインによりミクロタクシティティーを制御できること、比較的分子量の低い重合体を容易に製造できること、そして特に、分子量分布、及び立体規則性がシャープであるといった特徴を有している。シングルサイト触媒の中でも、ミクロタクシティティーを精密に制御できるメタロセン系触媒が、前記プロピレン系重合体を得るための触媒として好ましい。
【００２４】
メタロセン系触媒は、メタロセン化合物と共触媒を必須成分とし、有機アルミニウム化合物を任意成分とするものであるが、本発明において、そのメタロセン化合物としては、２個の架橋された共役５員環配位子を含む周期表第４族遷移金属元素であるチタン族元素（チタン、ジルコニウム、ハフニウム）の化合物であるＣ１  −対称性を有するアンサ−メタロセン（ａｎｓａ−ｍｅｔａｌｌｏｃｅｎｅ）が好ましい。又、共触媒としては、（１）有機アルミニウムオキシ化合物、（２）メタロセン化合物の遷移金属と反応してメタロセン化合物をカチオンに交換することが可能なイオン性化合物、（３）ルイス酸、（４）珪酸塩を除くイオン交換性層状化合物、又は無機珪酸塩、からなる群より選択される一種以上の化合物が用いられる。このメタロセン系触媒による前記プロピレン系重合体等の製造法については、本願出願人による、例えば特願２００２−２９５７０８号等の明細書に詳細に記載されている。
【００２５】
本発明において、変性オレフィン系重合体は、前記オレフィン系重合体を不飽和カルボン酸又はその誘導体の存在下でグラフト反応条件に付して変性されてなる。ここで、変性剤としての不飽和カルボン酸又はその誘導体としては、具体的には、例えば、（メタ）アクリル酸、クロトン酸、イソクロトン酸、マレイン酸、フマル酸、イタコン酸、シトラコン酸、テトラヒドロフタル酸、エンドシス−ビシクロ［２．２．１］ヘプト−５−エン−２，３−ジカルボン酸等の不飽和カルボン酸、及び、その無水物、酸ハライド、アミド、イミド、官能基を有するアルキル基のエステル等の誘導体が挙げられ、中で、不飽和カルボン酸又はその無水物、及び、水酸基、エポキシ基、或いはアミノ基を有する誘導体が好ましく、（メタ）アクリル酸が特に好ましい。
【００２６】
尚、その水酸基を有する誘導体としては、具体的には、例えば、２−ヒドロキシエチル（メタ）アクリレート、２−ヒドロキシプロピル（メタ）アクリレート、２，３−ジヒドロキシプロピル（メタ）アクリレート、２−ヒドロキシメチル−３−ヒドロキシプロピル（メタ）アクリレート、２，２−ジヒドロキシメチル−３−ヒドロキシプロピル（メタ）アクリレート、２−ヒドロキシブチル（メタ）アクリレート、４−ヒドロキシブチル（メタ）アクリレート、炭素数４〜４０のエチレングリコール又はプロピレングリコールオリゴマーの（メタ）アクリル酸エステル、モノ又はビス（２−ヒドロキシエチル）マレエート、モノ又はビス（２−ヒドロキシプロピル）マレエート、モノ又はビス（２，３−ジヒドロキシプロピル）マレエート、モノ又はビス（２−ヒドロキシメチル−３−ヒドロキシプロピル）マレエート、モノ又はビス（２，２−ジヒドロキシメチル−３−ヒドロキシプロピル）マレエート、炭素数４〜４０のエチレングリコール又はプロピレングリコールオリゴマーのマレイン酸モノ又はジエステル、モノ又はビス（２−ヒドロキシエチル）フマレート、モノ又はビス（２−ヒドロキシプロピル）フマレート、モノ又はビス（２，３−ジヒドロキシプロピル）フマレート、モノ又はビス（２−ヒドロキシメチル−３−ヒドロキシプロピル）フマレート、モノ又はビス（２，２−ジヒドロキシメチル−３−ヒドロキシプロピル）フマレート、炭素数４〜４０のエチレングリコール又はプロピレングリコールオリゴマーのフマル酸モノ又はジエステル等が挙げられる。
【００２７】
又、そのエポキシ基を有する誘導体としては、具体的には、例えば、グリシジル（メタ）アクリレート、３，４−エポキシシクロヘキシルメチル（メタ）アクリレート、ジグリシジルビスフェノールＡのモノ（メタ）アクリレート、プロピルグリシジルマレエート、ブチルグリシジルマレエート、プロピルグリシジルフマレート、ブチルグリシジルフマレート、Ｎ−〔４−（２，３−エポキシプロポキシ）−３，５−ジメチルベンジル〕（メタ）アクリルアミド等が挙げられる。
【００２８】
又、そのアミノ基を有する誘導体としては、具体的には、例えば、（メタ）アクリルアミド、マレイン酸イミド、テトラヒドロフタル酸イミド等が挙げられる。
【００２９】
尚、変性においては、これら変性剤の不飽和カルボン酸又はその誘導体と共に、例えば、メチル（メタ）アクリレート、エチル（メタ）アクリレート等の、前記不飽和カルボン酸の官能基を有さないアルキル基のエステル、及び、スチレン、ジビルベンゼン等の芳香族ビニル化合物等を併用することもできる。
【００３０】
又、そのグラフト反応方法としては、具体的には、例えば、ジ−ｔ−ブチルパーオキサイド、ｔ−ブチルクミルパーオキサイド、ジクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン−３、１，３−ビス（ｔ−ブチルパーオキシイソプロピル）ベンゼン等のジアルキルパーオキサイド類、ｔ−ブチルパーオキシアセテート、ｔ−ブチルパーオキシ−２−エチルヘキサノエート、ｔ−ブチルパーオキシピバレート、ｔ−ブチルパーオキシベンゾエート、ｔ−ブチルパーオキシイソプロピルカーボネート、２，５−ジメチル−２，５−ジ（ベンゾイルパーオキシ）ヘキサン、２，５−ジメチル−２，５−ジ（ベンゾイルパーオキシ）ヘキシン−３等のパーオキシエステル類、３，５，５−トリメチルヘキサノイルパーオキサイド、オクタノイルパーオキサイド、ベンゾイルパーオキサイド等のジアシルパーオキサイド類、ｔ−ブチルヒドロパーオキサイド、クメンヒドロパーオキサイド、ジイソプロピルベンゼンヒドロパーオキサイド、２，５−ジメチル−２，５−ジ（ヒドロパーオキシ）ヘキサン等のヒドロパーオキサイド類、メチルエチルケトンパーオキサイド、シクロヘキサノンパーオキサイド等のケトンパーオキサイド類等の有機過酸化物類、又は、２，２’−アゾビスイソブチロニトリル、２，２’−アゾビス（イソブチルアミド）ジハライド、２，２’−アゾビス〔２−メチル−Ｎ−（２−ヒドロキシエチル）プロピオンアミド〕、アゾジ−ｔ−ブタン等のアゾ化合物類等のラジカル発生剤の存在下に、従来公知の方法、好ましくは溶液法又は溶融法、で反応させる方法が採られる。
【００３１】
その溶液法においては、トルエン、キシレン、クロロベンゼン等の芳香族系溶媒に、前記オレフィン系重合体と、該オレフィン系重合体１００重量部に対して、前記不飽和カルボン酸又はその誘導体を通常０．１〜１００重量部、好ましくは３〜５０重量部と、前記ラジカル発生剤を通常０．５〜５０重量部、好ましくは１〜３０重量部とを加え、通常８０〜１４０℃程度の温度下で前記オレフィン系重合体を溶解させて、通常２〜８時間程度の時間でなされ、又、溶融法においては、一軸又は二軸押出機等の混練機、横型二軸多円板装置等の横型二軸攪拌機、ダブルヘリカルリボン攪拌機等の縦型攪拌機等を用いて、前記オレフィン系重合体と、該オレフィン系重合体１００重量部に対して、前記不飽和カルボン酸又はその誘導体を通常０．００５〜２０重量部、好ましくは０．１〜１０重量部と、前記ラジカル発生剤を通常０．００１〜１０重量部、好ましくは０．０１〜５重量部とを、通常１００〜３００℃程度の温度下で前記オレフィン系重合体を溶融させて、通常０．５〜１０分間程度の時間でなされる。
【００３２】
本発明において、農業用フィルム基材（Ａ−１）におけるエチレン系樹脂、又は、（Ａ−２）の最外層におけるエチレン系樹脂に含有される前記変性オレフィン系重合体の含有量は、エチレン系樹脂１００重量部に対して０．１〜１０重量部であることが必須であり、１〜５重量部であるのが好ましい。前記変性オレフィン系重合体の含有量が前記範囲未満では、農業用フィルム基材（Ａ−１）又は（Ａ−２）と後述する防曇層（Ｂ）との接着性が劣り、防曇性に持続性を付与することができないこととなり、一方、前記範囲超過では、透明性を低下させる等、フィルム外観を損なうこととなる。
【００３３】
尚、農業用フィルム基材（Ａ−１）又は（Ａ−２）は、前記エチレン系樹脂、及び前記変性オレフィン系重合体、並びに通常用いられる前記無機質微粒子及び添加剤等を、タンブラーブレンダー、リボンブレンダー、Ｖ型ブレンダー、ヘンシェルミキサー等により均一に混合した後、一軸又は二軸押出機、ロール、バンバリーミキサー、ニーダー、ブラベンダー等により溶融混練することにより樹脂組成物として調製し、該樹脂組成物を、Ｔダイを備えたフィルム成形機により溶融押出しし、前記変性オレフィン系重合体を含有する単層、又は前記変性オレフィン系重合体を一方の最外層に含有する多層でフィルム成形するか、或いは、環状ダイを備えたインフレーションフィルム成形機により溶融押出しし、前記変性オレフィン系重合体を含有する単層、又は前記変性オレフィン系重合体を一方の最外層に含有する多層でインフレーションフィルム成形する等の従来公知の方法により製造される。
【００３４】
又、本発明の農業用エチレン系樹脂フィルムを構成する防曇層（Ｂ）は、前記変性オレフィン系重合体を含有するエチレン系樹脂の単層の農業用フィルム基材（Ａ−１）の表面、又は前記変性オレフィン系重合体を含有するエチレン系樹脂を最外層に有する多層の農業用フィルム基材（Ａ−２）の該最外層の表面に、親水性無機コロイド物質を含有する防曇剤溶液を塗布し、乾燥させて形成されたものであり、ここで、親水性無機コロイド物質としては、例えば、シリカ、アルミナ、チタニア、リチウムシリケート、水酸化鉄、水酸化錫、硫酸バリウム等の親水性無機物質を水、或いは、メチルアルコール、ｉ−プロピルアルコール、ｎ−ブチルアルコール、ｉ−ブチルアルコール等の１価アルコールや、エチレングリコール、グリセリン等の多価アルコール等のアルコール類、及びセロソルブアセテート類、ケトン類等の溶媒にコロイド状に分散させた状態のコロイドゾルであり、その平均分散粒子径としては、５〜２００ｎｍの範囲であるのが好ましい。又、本発明においては、これらの親水性無機コロイド物質の中で、コロンダルシリカ、又はコロイダルアルミナが特に好ましい。
【００３５】
又、本発明における防曇層（Ｂ）を形成する防曇剤溶液としては、前記親水性無機コロイド物質の外に、そのバインダーとして親水性有機高分子物質を含有するのが好ましく、その親水性有機高分子物質としては、ポリエチレングリコール、ポリビニルアルコール、ポリ（メタ）アクリル酸或いはその塩等の水溶性高分子物質であってもよいが、防曇層（Ｂ）としての機械的強度、耐水性、耐擦傷性、初期防曇性、及び防曇持続性等の点から、水酸基含有ビニル単量体に由来する構成繰返し単位とカルボキシル基含有ビニル単量体に由来する構成繰返し単位とを含む共重合体が特に好ましい。
【００３６】
その共重合体を構成する水酸基含有ビニル単量体としては、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート等の（メタ）アクレリートが好ましく、又、カルボキシル基含有ビニル単量体としては、例えば、（メタ）アクリル酸、クロトン酸、イソクロトン酸、マレイン酸及びその無水物、フマル酸、イタコン酸及びその無水物、シトラコン酸及びその無水物等が挙げられ、中で、（メタ）アクリル酸が好ましい。
【００３７】
又、これらの共重合体は、例えば、炭素数１〜４程度のアルキル（メタ）アクリレート、酢酸ビニル、エチレン等の他単量体に由来する構成繰返し単位を１０重量％以下の範囲で含有していてもよいが、前記水酸基含有ビニル単量体に由来する構成繰返し単位と前記カルボキシル基含有ビニル単量体に由来する構成繰返し単位との含有割合としては、前者が５０〜９９．５重量％、後者が５０〜０．５重量％の範囲であるのが好ましく、又、重量平均分子量が１，０００〜１００，０００であるのが好ましく、５，０００〜５０，０００であるのが特に好ましい。
【００３８】
又、本発明における防曇層（Ｂ）を形成する防曇剤溶液としては、前記親水性無機コロイド物質、及び前記親水性有機高分子物質の外に、ノニオン性、アニオン性、カチオン性、及び両性等の界面活性剤を含有するのが好ましく、ノニオン性界面活性剤を含有するのが特に好ましい。
【００３９】
そのノニオン性界面活性剤としては、例えば、ポリオキシエチレンアルキルエーテル類、ポリオキシエチレンポリオキシプロピレンアルキルエーテル類、ポリオキシエチレンアルキルアリルエーテル類、ポリオキシエチレンアルキルフェニルエーテル類、ポリオキシエチレンアルキルエステル類、ポリオキシエチレン脂肪酸エステル類、グリセリン脂肪酸エステル類、ポリオキシエチレングリセリン脂肪酸エステル類、ペンタエリスリット脂肪酸エステル類、ポリオキシエチレンペンタエリスリット脂肪酸エステル類、ソルビタン脂肪酸エステル類、ポリオキシエチレンソルビタン脂肪酸エステル類、ソルビット脂肪酸エステル類、ポリオキシエチレンソルビット脂肪酸エステル類等が挙げられる。
【００４０】
本発明において、防曇剤溶液における前記親水性無機コロイド物質、前記親水性有機高分子物質、及び前記界面活性剤の配合割合は、前記親水性有機高分子物質１００重量部に対して、前記親水性無機コロイド物質は固形分として５〜１，０００重量部であるのが好ましく、２０〜５００重量部であるのが特に好ましく、前記界面活性剤は０．１〜５０重量部であるのが好ましく、１〜３０重量部であるのが特に好ましい。
【００４１】
又、本発明において、防曇剤溶液に用いられる溶媒としては、前記親水性無機コロイド物質において挙げたと同様の溶媒が挙げられ、その際の溶液としての、前記親水性無機コロイド物質、前記親水性有機高分子物質、及び前記界面活性剤等の合計濃度としては、１〜３０重量％とするのが好ましく、３〜１５重量％とするのが特に好ましい。又、防曇層（Ｃ）の厚みは、乾燥後で、０．１〜１０μｍとするのが好ましい。尚、防曇剤溶液には、更に、無機コロイド物質粒子間の結合を促進する、例えばシランカップリング剤等の添加剤、及び、酸化防止剤、光安定剤、紫外線吸収剤、分散剤、消泡剤、増粘剤、造膜助剤等が含有されていてもよい。
【００４２】
尚、本発明において、前記農業用フィルム基材（Ａ−１）の表面、又は（Ａ−２）の前記最外層の表面に、前記防曇剤溶液を塗布し、乾燥させて防曇層（Ｂ）を形成するには、前記農業用フィルム基材（Ａ−１）の表面、又は（Ａ−２）の前記最外層の表面に、必要に応じてコロナ放電処理等の表面処理を施し、例えば、ロールコート法、ディップコート法、刷毛塗り法、スプレーコート法、バーコート法、ナイフコート法等の従来公知の塗布方法により塗布し、例えば、熱風乾燥法、赤外線輻射法等の従来公知の乾燥方法により、通常４０〜２５０℃程度、好ましくは６０〜１５０℃程度の温度で加熱乾燥させる方法が採られる。
【００４３】
【実施例】
以下、本発明を実施例により更に具体的に説明するが、本発明はその要旨を越えない限り、以下の実施例に限定されるものではない。尚、以下の実施例及び比較例において、農業用フィルム基材（Ａ−１）又は（Ａ−２）に用いた変性オレフィン系重合体を以下に示す。
【００４４】
＜オレフィン系重合体の製造例１＞
▲１▼触媒の調製
トリイソブチルアルミニウムのトルエン溶液（０．１ｍｍｏｌ／ｍｌ）３．０ｍｌと、ジクロロ〔ジメチルシリレン（シクロペンタジエニル）（２，４−ジメチル−４Ｈ−１−アズレニル）〕ハフニウムのトルエン溶液（２．９３μｍｏｌ／ｍｌ）１０．２ｍｌとを、室温で５分間攪拌した後、この溶液１３．２ｍｌを、化学処理モンモリロナイトのトルエンスラリー（固形分９９２．３ｍｇ含有）に添加した後、室温で４０分間攪拌することにより、触媒スラリー（１）を調製した。
【００４５】
▲２▼オレフィン系重合体の製造
いかり型攪拌翼を内蔵する２Ｌの誘導攪拌式オートクレーブを精製窒素で置換し、次いで、脱水精製トルエン１，１００ｍｌとトリイソブチルアルミニウムのトルエン溶液（０．１ｍｍｏｌ／ｍｌ）２．５ｍｌを投入し、更に、前記で得られた触媒スラリー（１）（固形分９９２．３ｍｇ含有）を添加し、攪拌しながら９０℃まで昇温した後、液化プロピレン１１５ｇを装入して重合を開始した。液化プロピレン装入後の内圧は０．９０ＭＰａであり、内圧が低下したら、０．９０ＭＰａとなるように液化プロピレンを追加装入しつつ、９０℃で１４０分間重合させ、プロピレンをパージして重合を終了させた。重合終了後のポリマーのトルエン溶液に、ポリマー濃度が１０重量％となるようにトルエンを追加した後、Ｇ３グラスフィルターで触媒残渣等の固形物を除去し、次いで、減圧下で溶媒を留去し、更に１００℃で減圧乾燥させて残存溶媒を除去することにより、３５８ｇのポリプロピレン（以下、「ＰＰ−１」と表示する。）を得た。
【００４６】
得られたポリプロピレン「ＰＰ−１」について、１３Ｃ−ＮＭＲを用いて以下に示す方法で、１３Ｃ−ＮＭＲスペクトルを得、プロピレン単位連鎖部のメチル基の炭素原子に由来するピークを解析したところ、ｍｍｍｍで表されるペンタッドに帰属するピークトップのケミカルシフト２１．８ｐｐｍのピーク面積（Ｓ１  ）の、ケミカルシフト１９．８〜２２．２ｐｐｍに現れるピークの総面積（Ｓ）に対する比（Ｓ１  ／Ｓ）は０．３５１であり、又、該ピーク面積（Ｓ１  ）とｍｍｍｒで表されるペンタッドに帰属するピークトップのケミカルシフト２１．５〜２１．７ｐｐｍのピーク面積（Ｓ２  ）としたときの、４＋２Ｓ１  ／Ｓ２  は８．１６８であった。
【００４７】
＜１３Ｃ−ＮＭＲスペクトル＞
試料３５０〜５００ｍｇを、径１０ｍｍのＮＭＲ用サンプル管中で、約２．２ｍｌのｏ−ジクロロベンゼンを用いて完全に溶解させ、次いで、ロック溶媒として約０．２ｍｌの重水素化ベンゼンを加え、均一化させた後、１３０℃でプロトン完全デカップリング法により、フリップアングル９０°、パルス間隔５Ｔ１  以上（但し、Ｔ１  は、メチル基のスピン−格子緩和時間のうち最長の値）の条件で測定した。尚、ポリプロピレンにおいては、メチレン基及びメチン基のスピン−格子緩和時間はメチル基のそれよりも短いので、この測定条件では、すべての炭素原子の磁化の回復は９９％以上である。
【００４８】
又、得られたポリプロピレン「ＰＰ−１」は、ゲルパーミエーションクロマトグラフィーにて、ｏ−ジクロロベンゼンを溶媒とし、１３５℃で測定したポリスチレン換算の重量平均分子量（Ｍｗ  ）は５０，８００、数平均分子量（Ｍｎ  ）は１０，６００であり、Ｍｗ  ／Ｍｎ  は４．７９であった。
【００４９】
＜オレフィン系重合体の製造例２＞
▲１▼触媒の調製
トリイソブチルアルミニウムのトルエン溶液（０．１ｍｍｏｌ／ｍｌ）０．７ｍｌと、ジクロロ〔ジメチルシリレン（シクロペンタジエニル）（２，４−ジメチル−４Ｈ−１−アズレニル）〕ハフニウムのトルエン溶液（０．６５７μｍｏｌ／ｍｌ）１．３ｍｌを、化学処理モンモリロナイトのトルエンスラリー（固形分４８５．０ｍｇ含有）に添加した後、室温で４０分間攪拌することにより、触媒スラリー（２）を調製した。
【００５０】
▲２▼オレフィン系重合体の製造
いかり型攪拌翼を内蔵する２Ｌの誘導攪拌式オートクレーブを精製窒素で置換し、次いで、脱水精製トルエン１，１００ｍｌとトリイソブチルアルミニウムのトルエン溶液（０．１ｍｍｏｌ／ｍｌ）１．３ｍｌを投入し、更に、前記で得られた触媒スラリー（２）（固形分４８５．０ｍｇ含有）を添加し、攪拌しながら７０℃まで昇温した後、液化プロピレン１３２ｇを装入して重合を開始した。液化プロピレン装入後の内圧は０．８０ＭＰａであり、内圧が低下したら、０．８０ＭＰａとなるように液化プロピレンを追加装入しつつ、７０℃で１８０分間重合させ、プロピレンをパージして重合を終了させた。重合終了後のポリマーのトルエン溶液に、ポリマー濃度が１０重量％となるようにトルエンを追加した後、Ｇ３グラスフィルターで触媒残渣等の固形物を除去し、次いで、減圧下で溶媒を留去し、更に１００℃で減圧乾燥させて残存溶媒を除去することにより、８８ｇのポリプロピレン（以下、「ＰＰ−２」と表示する。）を得た。
【００５１】
得られたポリプロピレン「ＰＰ−２」について、１３Ｃ−ＮＭＲを用いて前記に示した方法で、１３Ｃ−ＮＭＲスペクトルを得、プロピレン単位連鎖部のメチル基の炭素原子に由来するピークを解析したところ、ｍｍｍｍで表されるペンタッドに帰属するピークトップのケミカルシフト２１．８ｐｐｍのピーク面積（Ｓ１  ）の、ケミカルシフト１９．８〜２２．２ｐｐｍに現れるピークの総面積（Ｓ）に対する比（Ｓ１  ／Ｓ）は０．４１８であり、又、該ピーク面積（Ｓ１  ）とｍｍｍｒで表されるペンタッドに帰属するピークトップのケミカルシフト２１．５〜２１．７ｐｐｍのピーク面積（Ｓ２  ）としたときの、４＋２Ｓ１  ／Ｓ２  は９．５４８であった。
【００５２】
又、得られたポリプロピレン「ＰＰ−２」は、ゲルパーミエーションクロマトグラフィーにて前記と同様にして測定した重量平均分子量（Ｍｗ  ）は５７，０００、数平均分子量（Ｍｎ  ）は１３，４００であり、Ｍｗ  ／Ｍｎ  は４．２５であった。
【００５３】
＜変性オレフィン系重合体＞
変性重合体−１；ガラスフラスコに「ＰＰ−１」２０ｇとクロロベンゼン８０ｇを入れ、窒素置換した後、１４０℃にて攪拌して溶解させ、次いで、変性剤としてのアクリル酸４．０ｇとラジカル発生剤としてのジ−ｔ−ブチルパーオキサイド４．０ｇをクロロベンゼン２０ｍｌに溶解させた溶液を、滴下ロートにより３時間かけて滴下し、更に、５時間攪拌を続けてグラフト反応を行った。反応終了後、クロロベンゼン８０ｍｌを加えて反応溶液の濃度を調整し、次いで、１Ｌのメタノール中に、攪拌下に該反応溶液を少量ずつ加えてポリマーを沈澱させ、濾別し、６０℃で減圧乾燥することにより、アクリル酸変性ポリプロピレン（以下、「変性重合体−１」と表示する。）を得た。得られた「変性重合体−１」について、赤外線吸収法で測定したアクリル酸単位の含有量は２．３９モル％であり、前記と同様にして測定した重量平均分子量（Ｍｗ  ）は５７，４００、数平均分子量（Ｍｎ  ）は１２，６００であった。
【００５４】
変性重合体−２；オレフィン系重合体として「ＰＰ−２」を用いた外は、前記製造例１と同様にして、アクリル酸変性ポリプロピレン（以下、「変性重合体−２」と表示する。）を得た。得られた「変性重合体−２」について、赤外線吸収法で測定したアクリル酸単位の含有量は２．３３モル％であり、前記と同様にして測定した重量平均分子量（Ｍｗ  ）は４６，４００、数平均分子量（Ｍｎ  ）は１１，２００であった。
【００５５】
変性重合体−３；変性剤として、グリシジルメタクリレート５．０ｇとエチルアクリレート５．０ｇを用いた外は、前記製造例１と同様にして、グリシジルメタクリレート／エチルアクリレート変性ポリプロピレン（以下、「変性重合体−３」と表示する。）を得た。得られた「変性重合体−３」について、赤外線吸収法で測定したグリシジルメタクリレート単位及びエチルアクリレート単位の合計含有量は２．８６モル％であり、前記と同様にして測定した重量平均分子量（Ｍｗ  ）は５２，１００、数平均分子量（Ｍｎ  ）は１１，２００であった。
【００５６】
変性重合体−４；二軸押出機（日本製鋼所社製「ＴＥＸ−３０」）に「ＰＰ−１」２ｋｇを供給し、そのニーディング部に備えたプランジャーポンプより、変性剤としてのグリシジルメタクリレートにラジカル発生剤としての２，５−ジメチル−２，５−ジ（ｔ−ブチルパーオキシ）ヘキサンを溶解させた溶液を、「ＰＰ−１」１００重量部に対して、グリシジルメタクリレート３．０重量部、２，５−ジメチル−２，５−ジ（ｔ−ブチルパーオキシ）ヘキサン０．７５重量部となる量で圧入し、温度１６０℃、スクリュー回転数２００ｒｐｍ、吐出量５ｋｇ／時間で、溶融混練して押出し、ペレット化することにより、グリシジルメタクリレート変性ポリプロピレン（以下、「変性重合体−４」と表示する。）を得た。得られた「変性重合体−４」ペレットを１１０℃でキシレンに溶解させ、その溶液を５倍量のメタノール中に攪拌下に少量ずつ加えて沈殿させて精製した後、赤外線吸収法で測定したグリシジルメタクリレート単位の含有量は２．１３重量％であり、２３０℃、荷重２１．１８Ｎで測定したメルトフローレートは２００ｇ／１０分であった。
【００５７】
変性重合体−５（比較例用）；オレフィン系重合体としてエチレン−プロピレン共重合体（密度０．８８ｇ／ｃｍ３  、２３０℃、荷重２１．１８Ｎで測定したメルトフローレート４ｇ／１０分、ジェーエスアール社製「ＥＰ０２Ｐ」）を用いたこと、該共重合体１００重量部に対して２，５−ジメチル−２，５−ジ（ｔ−ブチルパーオキシ）ヘキサンの量を０．０３重量部としたこと、及び、混練温度を２００℃としたこと、の外は、前記製造例４と同様にして、グリシジルメタクリレート変性エチレン−プロピレン共重合体（以下、「変性体−５」と表示する。）を得た。得られた「変性重合体−５」について、赤外線吸収法で測定したグリシジルメタクリレート単位の含有量は２．３３重量％であり、２３０℃、荷重２１．１８Ｎで測定したメルトフローレートは２．６ｇ／１０分であった。
【００５８】
変性重合体−６（比較例用）；エチレン−グリシジルメタクリレート共重合体（住友化学工業社製「ボンドファースト−Ｅ」）（以下、「変性体−６」と表示する。）
【００５９】
実施例１〜５
農業用フィルム基材（Ａ−２）として、直鎖状エチレン−１−ヘキセン共重合体１００重量部に対して表１に示す変性オレフィン系重合体を含有させた組成物を外層とし、直鎖状エチレン−１−ヘキセン共重合体を内層とし、エチレン−酢酸ビニル共重合体（酢酸ビニル単位含有量１５重量％）にハイドロタルサイト（協和化学工業社製）を該共重合体１００重量部に対して２０重量部含有させた組成物を中間層としてインフレーション成形した、外層１５μｍ／中間層７０μｍ／内層１５μｍの３層積層フィルムを用い、その外層表面に、メタノール分散コロイダルシリカ（平均分散粒子径１００ｎｍ、固形分濃度３３％、日産化学社製）３００重量部、２−ヒドロキシエチルメタクリレート／アクリル酸共重合体（アクリル酸に由来する繰返し構成単位含有量３０重量％）の２５重量％メタノール溶液８００重量部、ポリオキシエチレンラウリルエーテル３０重量部、シランカップリング剤３重量部をメタノール３８００重量部に加えて調液した防曇剤溶液を、刷毛ロールにて乾燥後の厚みが０．４〜０．６μｍとなるように塗布し、炉内温度６５℃の熱風乾燥炉を３０秒間通すことにより乾燥させて防曇層（Ｂ）を形成することにより、農業用エチレン系樹脂フィルムを製造した。
【００６０】
得られた各農業用エチレン系樹脂フィルムについて、以下に示す方法で、防曇層（Ｂ）の剥離強度を測定し、結果を表１に示した。
＜剥離強度＞
各フィルムについて、防曇層（Ｂ）上に２５ｍｍ幅のセロファンテープを貼着した後、そのセロファンテープを５００ｃｍ／分の剥離速度で剥離することにより、防曇層（Ｂ）の農業用フィルム基材（Ａ−２）に対する剥離強度（ｇ／２５ｍｍ）を測定した。剥離の際、防曇層（Ｂ）はセロファンテープと一体化されることにより、防曇層（Ｂ）と農業用フィルム基材（Ａ−２）間の剥離強度を測定することができる。
【００６１】
又、得られた各農業用エチレン系樹脂フィルムについて、以下に示す方法で、防曇性、及びその持続性を評価し、結果を表１に示した。
＜初期防曇性＞
得られたフィルムから約１５ｃｍ四方に切り出した試料フィルムを用い、底面の直径７．５ｃｍ、角度１５°で開口した高さ１５ｃｍの特殊ビーカーに７０℃の湯を入れた後、その開口部を防曇層を内面として被せ、輪ゴムで留めて密栓した状態で、雰囲気温度２５℃で３分間放置した後の水滴の付着状況を目視観察し、以下の基準で初期防曇性を評価した。
【００６２】
５；ほぼ鏡面濡れであり、水面がはっきり見える。
４；水滴が筋状となった状態で観察されるが、水面は見える。
３；細かい水滴が付着すると共に、それらが集合した大きな水滴も観察され、水面は見えずらい。
２；細かい水滴が付着し、水面は殆ど見えない。
１；全面が細かい水滴で覆われ、水面は全く見えない。
【００６３】
＜水濡れ擦過後の防曇性＞
又、水を浸した脱脂綿で、試料フィルムの防曇層上を撫でるように１０回擦過し、風乾した後の試料フィルムについて、前記と同様の試験を実施し、同様の基準で水濡れ擦過後の防曇性を評価した。
【００６４】
＜防曇性の持続性＞
又、同一試料フィルムにおける前記初期防曇性の試験状態を維持し、前記初期防曇性の評価基準の「２」に到るまでの日数を観察し、以下の基準で防曇性の持続性を評価した。
５；２００日以上。
４；１５０日以上２００日未満。
３；１００日以上１５０日未満。
２；５０日以上１００日未満。
１；５０日未満。
【００６５】
尚、得られた各農業用エチレン系樹脂フィルムについて、透明性、フィッシュアイ・ブツの発生状況等のフィルム外観を目視観察し、結果を表１に示した。
【００６６】
比較例１
農業用フィルム基材（Ａ−２）の外層に変性オレフィン系重合体を含有させなかった外は、実施例１〜５と同様とした。
【００６７】
比較例２
農業用フィルム基材（Ａ−２）の外層に変性オレフィン系重合体を含有させず、基材表面をコロナ放電処理し、その処理面に防曇層（Ｂ）を形成した外は、実施例１〜７と同様とした。
【００６８】
比較例３〜４
農業用フィルム基材（Ａ−２）の外層に変性重合体−５を表１に示す量含有させた外は、実施例１〜５と同様にした。
【００６９】
比較例５〜６
農業用フィルム基材（Ａ−２）の外層に変性重合体−６を表１に示す量含有させた外は、実施例１〜５と同様にした。
【００７０】
【表１】
2004166538.tif 000002
【００７１】
【発明の効果】
本発明によれば、エチレン系樹脂フィルムを基材とする農業用フィルムにおいて、親水性無機コロイド物質を含有する防曇剤溶液の塗布、乾燥により形成された防曇層のエチレン系樹脂フィルム基材に対する接着性を、フィルム外観を低下させることなく改良し、防曇性、その持続性、及びフィルム外観に優れる農業用エチレン系樹脂フィルムを提供することができる。